(57)【要約】【課題】コーティング層を積層した際にも凹凸形状が観察されにくい、脂環式構造含有重合体を含む光学フィルム、光学フィルムとマスキングフィルムとの複層体、および光学フィルムを備えた偏光板保護フィルム、光学フィルムの製造方法【解決手段】フィルム表面の画像鮮明性（ＤＯＩ：規格ＡＳＴＭ  Ｅ４３０）が９０以上であり、全光線透過率が９０％以上、ヘイズが０．１％以下であることを特徴とする、脂環式構造含有重合体を含む光学フィルム。【選択図】  図１
2015125340.tif 000002
【特許請求の範囲】
【請求項１】
フィルム表面の画像鮮明性（ＤＯＩ：規格ＡＳＴＭ  Ｅ４３０）が９０以上であり、全光線透過率が９０％以上、ヘイズが０．１％以下であることを特徴とする、脂環式構造含有重合体を含む光学フィルム。
【請求項２】
請求項１に記載の光学フィルムに、マスキングフィルムを積層した複層フィルム。
【請求項３】
前記マスキングフィルムの、前記光学フィルム側のフィルム表面が、下記式（１）、式（２）を満たすことを特徴とする、請求項２に記載の複層フィルム。  
Ｒａ＜０．０８μｍ    式（１）
Ｓｍ＞０．６ｍｍ      式（２）
【請求項４】
前記マスキングフィルムのヘイズが、６％以下である事を特徴とする請求項２または３に記載の複層フィルム。
【請求項５】
前記マスキングフィルムが、基材フィルムおよび粘着層からなることを特徴とする請求項２〜４のいずれか１項に記載の複層フィルム。
【請求項６】
前記マスキングフィルムの粘着層側の面が前記脂環式構造含有重合体を含む光学フィルムに接しており、
前記粘着層と前記脂環式構造含有重合体を含む光学フィルムとの間に、長径が１００μｍ以上の異物が１個／ｍ２以下であることを特徴とする請求項５に記載の複層フィルム。
【請求項７】
ロール状フィルムである請求項２〜６のいずれかに記載の複層フィルム。
【請求項８】
請求項７に記載のロール状の複層フィルムの製造方法であって、
前記脂環式構造含有重合体を含む光学フィルムの表面が下記式（１）、式（２）を満たすマスキングフィルムを脂環式構造含有重合体に積層することを特徴とする前記複層フィルムの製造方法。  
Ｒａ＜０．０８μｍ    式（１）
Ｓｍ＞０．６ｍｍ      式（２）
【請求項９】
請求項１に記載の光学フィルムの製造方法であって、
請求項７に記載のロール状の複層フィルムから前記マスキングフィルムを剥離して得られる、
光学フィルム表面の画像鮮明性（ＤＯＩ：規格ＡＳＴＭ  Ｅ４３０）が９０以上であり、全光線透過率が９０％以上、ヘイズが０．１％以下であることを特徴とする、脂環式構造含有重合体を含む光学フィルムの製造方法。
【請求項１０】
下記の工程を含むことを特徴とする、脂環式構造含有重合体を含む光学フィルムとマスキングフィルムとからなるコーティングフィルムの製造方法。
（工程１）  前記光学フィルム表面の画像鮮明性（ＤＯＩ：規格ＡＳＴＭ  Ｅ４３０）を測定して、９０以上であり、全光線透過率が９０％以上、ヘイズが０．１％以下であることを確認する工程。
（工程２）  前記光学フィルム表面にコーティング層をコーティングする工程。
【請求項１１】
偏光板保護フィルムである請求項１に記載の光学フィルム。
【発明の詳細な説明】
【技術分野】
【０００１】
本発明は、コーティング層を積層した際にも凹凸形状が観察されにくい、脂環式構造含有重合体を含む光学フィルム、光学フィルムとマスキングフィルムとの複層体、および光学フィルムを備えた偏光板保護フィルム、光学フィルムの製造方法に関する。
【背景技術】
【０００２】
脂環式構造重合体を含む光学フィルムは、耐熱性、耐薬品性、寸法安定性、光学特性に優れ、ハードコート層、高屈折率層、中屈折率層、低屈折率層、帯電防止層などのコーティング層を積層して様々な用途の画像表示装置として使用されている（特許文献１、２）。
一般的に、光学フィルムは、製造効率の観点から、ある程度の量をまとめて長尺状に製造し、この長尺状のフィルムをロール状巻回体として保存されることが多い。長尺の光学フィルムを巻回する際、光学フィルムの保護やハンドリング性の向上のため、マスキングフィルムを積層する技術は知られている（特許文献３）。
【先行技術文献】
【特許文献】
【０００３】
【特許文献１】特開２００６−０３０８７０号公報
【特許文献２】特許４５３４４２５号公報
【特許文献３】特開２０１１−１１２９４５号公報
【発明の概要】
【発明が解決しようとする課題】
【０００４】
ところが、脂環式構造重合体を含む光学フィルムは一般に弾性率が低く柔らかであるため、マスキングフィルムを張り合わせてロール状にした状態である程度の期間、保存していると、光学フィルム表面に凹凸形状が発生することがある。凹凸形状が発生した光学フィルム表面に、ハードコート層や低屈折率層を積層して、コーティング層を形成した場合に、凹凸構造が猶更強調され、画像表示装置の一部材として使用した場合に、画像表示性において問題となることがあった。    また、フィルム表面をどのようなパラメータで評価した場合に、コーティング層を形成した場合に、実際に問題となるかの評価方法も不明であった。
【０００５】
本発明は、上記に鑑みてなされたものであって、コーティング層を形成した場合においても、画像表示性において問題のならない光学フィルム、そのためのマスキングフィルムと光学フィルムとの複層体、偏光板保護フィルム、および光学フィルムの製造方法を提供することにある。
【課題を解決するための手段】
【０００６】
本発明者は、上記課題を解決するべく鋭意検討した結果、表面の状態がある一定のパラメータ内にある光学フィルムを用いて、コーティング層を形成した場合において、画像表示装置として用いた場合に、画像表示性が問題とならないことを見出した。さらに、そのパラメータを満たすために、ある一定の要件のマスキングフィルムを使用することが有効であることを見出し、上記課題が解決されることを見出した。
【０００７】
すなわち、本発明は、
〔１〕フィルム表面の画像鮮明性（ＤＯＩ：規格ＡＳＴＭ  Ｅ４３０）が９０以上であり、全光線透過率が９０％以上、ヘイズが０．１％以下であることを特徴とする、脂環式構造含有重合体を含む光学フィルム。
〔２〕〔１〕に記載の光学フィルムに、マスキングフィルムを積層した複層フィルム。
【０００８】
〔３〕前記マスキングフィルムの、前記光学フィルム側のフィルム表面が、下記式（１）、式（２）を満たすことを特徴とする、〔２〕に記載の複層フィルム。  
Ｒａ＜０．０８μｍ    式（１）
Ｓｍ＞０．６ｍｍ      式（２）
〔４〕前記マスキングフィルムのヘイズが、６％以下である事を特徴とする〔２〕または〔３〕に記載の複層フィルム。
【０００９】
〔５〕前記マスキングフィルムが、基材フィルムおよび粘着層からなることを特徴とする〔２〕〜〔４〕のいずれかに記載の複層フィルム。
〔６〕前記マスキングフィルムの粘着層側の面が前記脂環式構造含有重合体を含む光学フィルムに接しており、
前記粘着層と前記脂環式構造含有重合体を含む光学フィルムとの間に、長径が１００μｍ以上の異物が１個／ｍ２以下であることを特徴とする〔５〕に記載の複層フィルム。
【００１０】
〔７〕ロール状フィルムである〔２〕〜〔６〕のいずれかに記載の複層フィルム。
〔８〕〔７〕に記載のロール状の複層フィルムの製造方法であって、
前記脂環式構造含有重合体を含む光学フィルムの表面が下記式（１）、式（２）を満たすマスキングフィルムを脂環式構造含有重合体に積層することを特徴とする前記複層フィルムの製造方法。  
Ｒａ＜０．０８μｍ    式（１）
Ｓｍ＞０．６ｍｍ      式（２）
【００１１】
〔９〕に記載の光学フィルムの製造方法であって、
〔７〕に記載のロール状の複層フィルムから前記マスキングフィルムを剥離して得られる、
光学フィルム表面の画像鮮明性（ＤＯＩ：規格ＡＳＴＭ  Ｅ４３０）が９０以上であり、全光線透過率が９０％以上、ヘイズが０．１％以下であることを特徴とする、脂環式構造含有重合体を含む光学フィルムの製造方法。
〔１０〕下記の工程を含むことを特徴とする、脂環式構造含有重合体を含む光学フィルムとマスキングフィルムとからなるコーティングフィルムの製造方法。
（工程１）  前記光学フィルム表面の画像鮮明性（ＤＯＩ：規格ＡＳＴＭ  Ｅ４３０）を測定して、９０以上であり、全光線透過率が９０％以上、ヘイズが０．１％以下であることを確認する工程。
（工程２）  前記光学フィルム表面にコーティング層をコーティングする工程。
〔１１〕  偏光板保護フィルムである請求項１に記載の光学フィルム。
である。
【発明の効果】
【００１２】
本発明によれば、脂環式構造重合体を含む光学フィルムにおいて、画像表示性の良好な光学フィルムを製造することができる。
【図面の簡単な説明】
【００１３】
【図１】図１は本発明の一実施形態に係る複層フィルムの構成を模式的に示す断面図である。
【発明を実施するための形態】
【００１４】
以下本発明を詳細に説明する。なお、本発明において特許請求の範囲及びその均等の範囲を逸脱しない限りにおいて、好ましい態様は任意に変更して実施しうる。
【００１５】
本発明における光学フィルムは、脂環式構造含有重合体を含むフィルムである。脂環式構造含有重合体とは、主鎖及び側鎖の一方又は両方に脂環式構造を有する重合体である。中でも、機械的強度、耐熱性などの観点から、主鎖に脂環式構造を含有する重合体が好ましい。脂環式構造としては、例えば、飽和環状炭化水素（シクロアルカン）構造、不飽和環状炭化水素（シクロアルケン、シクロアルキン）構造などを挙げることができる。中でも、機械的強度および耐熱性などの観点から、シクロアルカン構造及びシクロアルケン構造が好ましく、シクロアルカン構造が特に好ましい。
【００１６】
脂環式構造を構成する炭素原子数は、一つの脂環式構造あたり、好ましくは４個以上、より好ましくは５個以上であり、好ましくは３０個以下、より好ましくは２０個以下、特に好ましくは１５個以下の範囲であるときに、機械的強度、耐熱性及び成形性が高度にバランスされ、好適である。
脂環式構造含有重合体中の脂環式構造を有する繰り返し単位の割合は、光学フィルムの用途に応じて適宜選択すればよいが、通常５０重量％以上、好ましくは７０重量％以上、より好ましくは９０重量％以上である。脂環式構造を有する繰り返し単位の割合が過度に少ないと、耐熱性が低下する可能性がある。なお、脂環式構造含有重合体中における脂環式構造を有する繰り返し単位以外の繰り返し単位は、光学フィルムの使用目的に応じて適宜選択される。
【００１７】
脂環式構造含有重合体の具体例としては、（１）ノルボルネン環構造を有する単量体（以下、「ノルボルネン系単量体」という。）の開環重合体及びノルボルネン系単量体とこれと開環共重合可能なその他の単量体との開環共重合体、並びにこれらの水素添加物、ノルボルネン系単量体の付加重合体及びノルボルネン系単量体とこれと共重合可能なその他の単量体との付加共重合体などのノルボルネン系重合体；（２）単環の環状オレフィンの重合体及びその水素添加物；（３）環状共役ジエンの重合体及びその水素添加物；（４）
ビニル脂環式炭化水素単量体の重合体及びビニル脂環式炭化水素単量体とこれと共重合可能なその他の単量体との共重合体、並びにこれらの水素添加物、ビニル芳香族単量体の重合体の芳香環の水素添加物及びビニル芳香族単量体とこれと共重合可能なその他の単量体との共重合体の芳香環の水素添加物などのビニル脂環式炭化水素系重合体；などが挙げられる。これらの中でも、耐熱性及び機械的強度等の観点から、ノルボルネン系重合体及びビニル脂環式炭化水素系重合体が好ましく、ノルボルネン系単量体の開環重合体水素添加物、ノルボルネン系単量体とこれと開環共重合可能なその他の単量体との開環共重合体水素添加物、ビニル芳香族系単量体の重合体の芳香環の水素添加物及びビニル芳香族単量体とこれと共重合可能なその他の単量体との共重合体の芳香環の水素添加物がさらに好ましい。
なお、脂環式構造含有重合体は、１種類を単独で用いてもよく、２種類以上を任意の比率で組み合わせて用いてもよい。
【００１８】
また、光学フィルムは、本発明の効果を著しく損なわない限り、脂環式構造含有重合体以外の成分を含んでいてもよい。脂環式構造含有重合体以外の成分の例を挙げると、酸化防止剤、熱安定剤、光安定剤、紫外線吸収剤、帯電防止剤、分散剤、塩素捕捉剤、難燃剤、結晶化核剤、強化剤、ブロッキング防止剤、防曇剤、離型剤、顔料、有機又は無機の充填剤、中和剤、滑剤、分解剤、金属不活性化剤、汚染防止剤、および抗菌剤、ならびに脂環式構造含有重合体以外の重合体、熱可塑性エラストマーなどの公知の添加剤などが挙げられる。なお、これらは、１種類を単独で用いてもよく、２種類以上を任意の比率で組み合わせて用いてもよい。ただし、光学フィルムに含まれる脂環式構造含有重合体以外の成分の量は本発明の効果を損なわない範囲であり、脂環式構造含有重合体１００重量部に対して、通常５０重量部以下、好ましくは３０重量部以下である。なお、下限はゼロである。
【００１９】
また、光学フィルムは、一層のみを備える単層構造のフィルムであってもよく、２層以上の層を備える複層構造のフィルムであってもよい。この際、光学フィルムが単層構造のフィルムであれば、当該層が脂環式構造含有重合体を含んでいればよい。また、光学フィルムが複層構造のフィルムであれば、少なくともマスキングフィルムに接する層が脂環式構造含有重合体を含んでいればよい。
【００２０】
光学フィルムは、外光により偏光子や液晶素子の劣化を防ぐ理由から、紫外線吸収の機能を有することが好ましい。光学フィルムに紫外線吸収の機能を有するようにするために、前記の紫外線吸収剤を単層構造の光学フィルムに含有させてもよいが、工程中のロールやフィルムの汚染を防ぐ理由から、紫外線吸収層は、多層構造の中間層に形成することが好ましい。
【００２１】
紫外線吸収の機能を有する光学フィルムの光学特性は、波長３８０ｎｍにおける光線透過率が０．０２〜８．０％で、波長３７０ｎｍにおける光線透過率が２％以下で、波長４００ｎｍにおける透過率が６５％以上で、波長４２０〜７８０ｎｍにおける光線透過率が８５％以上で、好ましくは波長３７０ｎｍにおける光線透過率が１％以下で、波長３８０ｎｍにおける光線透過率が０．０５〜５．０％で、波長４２ ０〜７８０ｎｍにおける光線透過率が８８％以上である。波長３８０ｎｍにおける光線透過率が０．０５％未満であると積層体全体がかなり黄色みを帯びてしまい、液晶表示装置などの表示装置に実装したとき、特に長期間使用した場合に着色してしまう。逆に８．０％を超えると紫外線により偏光子が変化し偏光度が低下する。波長４２０〜７８０ｎｍにおける光線透過率が８５％未満であると液晶表示装置などの表示装置に実装したとき、特に長期間使用した場合の輝度が低下する。
【００２２】
光学フィルムに前記の紫外線吸収剤を含有させて、光学フィルムに紫外線吸収の機能を有させることができる。紫外線吸収剤としては、ベンゾフェノン系紫外線吸収剤、ベンゾトリアゾール系紫外線吸収剤、アクリロニトリル系紫外線吸収剤等公知のものが使用可能である。紫外線吸収剤としては、２，２´− メチレンビス（４−（１，１，３，３−テトラメチルブチル）−６−（２Ｈ−ベンゾトリアゾール−２−イル） フェノール）、２−（２´−ヒドロキシ−３´−ｔｅｒｔ−ブチル−５´−メチルフェニル）−５−クロロベンゾトリアゾール、２，４−ジ−ｔｅｒｔ−ブチル−６−（５−クロロベンゾトリアゾール−２−イル）フェノール、２，２´−ジヒドロキシ−４，４´−ジメトキシベンゾフェノン、２，２´，４，４´−テトラヒドロキシベンゾフェノン等が好適に用いられる。これらの中でも、特に２，２´−メチレンビス（４−（１，１，３，３−テトラメチルブチル）−６−（２Ｈ−ベンゾトリアゾール−２−イル）フェノール）が好ましい。
【００２３】
上記紫外線吸収剤を含有させる方法としては、紫外線吸収剤を予め脂環式構造含有重合体樹脂中に配合する方法； 紫外線吸収剤を高濃度に含有するマスターバッチを用いる方法； 溶融押出成形時に直接供給する方法などが挙げられ、いずれの方法が採用されてもよい。多層構造の光学フィルムに紫外線吸収剤を含有させる場合、製造工程の紫外線吸収剤による汚染を抑制するために、中間層に紫外線吸収剤を含有することが好ましい。紫外線吸収剤の含有量は、０．５〜７．０重量％が好ましく、１．０〜５．０重量％がより好ましい。紫外線吸収剤の濃度のばらつきが全面で±０．１％以内であることが好ましい。紫外線吸収剤の含有量が０．５〜７．０重量％ であることにより、偏光板の色調を悪化させること無く紫外線を効率的に遮断することができ、長期使用時の偏光度の低下を防ぐことができる。紫外線吸収剤の含有量が０．５重量％未満であると、波長３７０ｎｍ及び３８０ｎｍにおける光線透過率が大きくなり、偏光板マスキングフィルムとして使用した場合に偏光子の偏光度が低下してしまう。逆に紫外線吸収剤の含有量が７．０重量％を超えると、短波長側の光線透過率が小さくなり積層体の黄色味が強くなりすぎてしまう。ただし、紫外線吸収剤の含有量は、フィルムの厚みにより、適宜変更することが出来る。紫外線吸収剤の濃度のばらつきが全面で±０．１重量％以内であることにより初期フィルムの色調ムラがなく、また、長期使用後の紫外線による劣化が均一に起こり、液晶表示装置に実装したときの色調ムラが起こりにくくなる。紫外線吸収剤の濃度のばらつきが全面で±０．１重量％を超えると色調のムラがはっきりと視認でき、色調不良となる。また、長期使用後には紫外線による劣化が不均一となり、色調不良がさらにひどくなる。
【００２４】
光学フィルムの厚みは、通常１５μｍ以上５００μｍ以下である。光学フィルムが複層構造の場合も、総厚さが、上記範囲内であることが好ましい。複層構造の場合、用途等に応じて層同士の厚さを調整することができるが、前記のように紫外線吸収剤を含む中間層を有する場合等、中間層の厚さは、５．０μｍ以上４０μｍ以下であることが好ましい。
【００２５】
本発明で使用される光学フィルムは、脂環式構造含有重合体樹脂を公知の方法、例えば、キャスト成形法、押出成形法、インフレーション成形法、さらには延伸などによって、フィルム状にすることにより得ることができる。これらのうち押出成形法が残留揮発性成分量が少なく、寸法安定性にも優れるので好ましい。残留揮発性成分の含有量が、好ましくは０．１重量％以下、より好ましくは０．０５重量％以下、さらに好ましくは０．０２重量％以下である。残留揮発性成分の含有量が多いと経時的に光学特性が変化するおそれがある。
【００２６】
光学フィルムは、前記のように単層、２層以上の多層構造であってもよい。多層構造の場合は、共押出成形法、フィルムラミネイション法、塗布法などの公知の方法で得ることができるが、共押出成形法が好ましい。また、光学フィルムは、膜厚のばらつきが平均厚みに対して好ましくは５％以下、より好ましくは４％以下である。ここで、膜厚のばらつきは、光学フィルムを幅方向に等間隔で測定した値のうち、最大値から最小値を差し引いた値である。平均厚みは、熱可塑性樹脂フィルムを幅方向に等間隔で測定した値の平均値である。
【００２７】
フィルムを延伸する場合は、一軸、二軸又は斜め延伸などの公知の延伸処理をしたものが適宜採用できる。延伸方法は特に限定はされないが、ロール方式、フロート方式の縦延伸法、テンター方式の横一軸延伸と同時二軸延伸が挙げられる。未延伸フィルムを斜め延伸するときの温度は、前記脂環式構造含有重合体樹脂のガラス転移温度をＴｇとすると、好ましくはＴｇ−３０℃からＴｇ ＋６０℃の間、より好ましくはＴｇ−１０℃からＴｇ＋５０℃の温度範囲である。また、延伸倍率は、通常、１．０１〜３０倍、好ましくは１．０１〜１０倍、より好ましくは１．０１〜５倍である。
【００２８】
光学フィルムが延伸フィルムである場合、可視光５５０ｎｍの透過光に対する面内のリタデーション値（Ｒｅ）が８０〜１６０ｎｍを示し、膜厚方向のリタデーション値(Ｒｔｈ)が−２５０〜＋１５０ｎｍの範囲にある１／４波長板の特性を有するフィルムであるものを使用することができる。
【００２９】
前記面内リタデーション（Ｒｅ）とは、面内遅相軸方向の屈折率ｎｘと面内で前記遅相軸に直交する方向の屈折率ｎｙとの差にフィルムの平均厚みｄを乗算した値（Ｒｅ＝（ｎｘ−ｎｙ）×ｄ）である。さらに、前記膜厚方向のリタデーション（Ｒｔｈ）は、Ｒｔｈ（＝（（ｎｘ＋ｎｙ）／２−ｎｚ）×ｄで表される。ｎｘは面内遅相軸方向の屈折率；ｎｙは面内で前記遅相軸に直交する方向の屈折率；ｎｚは厚さ方向の屈折率；ｄはフィルムの平均厚さである。
【００３０】
前記面内リタデーション値（Ｒｅ）は、好ましくは８０ｎｍ〜１６０ｎｍであり、さらに好ましくは９０ｎｍ〜１５０ｎｍである。膜厚方向のリタデーション値（Ｒｔｈ）は、−２５０ｎｍ 〜＋１５０ｎｍであることが好ましい。
【００３１】
本発明において、面内方向のリターデーション（Ｒｅ）のバラツキは、好ましくは１０ｎｍ以内、より好ましくは５ｎｍ以内、特に好ましくは２ｎｍ以内である。前記面内方向のリタデーションＲｅのバラツキを、上記範囲にすることにより、液晶表示装置用の位相差フィルムとして用いた場合に表示品質を良好なものにすることが可能になる。
【００３２】
前記膜厚方向のリタデーション値（Ｒｔｈ）は、−２５０ｎｍ 〜＋１５０ｎｍであることが好ましい。より好ましくは、−８０ｎｍ 〜＋１５０ｎｍである。さらに好ましくは、４０ｎｍ〜１５０ｎｍである。バラツキは、好ましくは１０ｎｍ以内、より好ましくは５ｎｍ以内、特に好ましくは２ｎｍ以内である。
【００３３】
本発明における光学フィルムは、フィルム表面の画像鮮明性（ＤＯＩ：規格ＡＳＴＭ  Ｅ４３０）が９０以上であり、全光線透過率が９０％以上、ヘイズが０．１％以下であることを特徴とする。本発明における画像鮮明性の測定は、ＡＳＴＭ  Ｅ４３０の規格に基づいて測定され、具体的には、Ｇａｒｄｎｅｒ  ＷａｖｅＳｃａｎＩＩ（ＢＹＫ社製）などの装置を用いて、ＬＥＤ光をサンプルに対して入射角度６０°で照射し、反射角度６０°で検出した強度のプロファイルから、画像鮮明性（ＤＯＩ）を算出する。なお、画像鮮明性は９０以上、好ましくは９５以上である。画像鮮明性の上限は１００である。全光線透過率は、好ましくは９５％以上、さらに好ましくは９８％以上で、ヘイズは、好ましくは０．０５％以下である。このような表面形状を有する光学フィルムにすることにより、コーティング層を形成した場合にも凹凸構造層が強調されることなく、光学表示部材として使用した場合に好適に使用することができる。
【００３４】
（マスキングフィルム）
マスキングフィルムは、脂環式構造含有重合体を含む光学フィルムを保護するため、光学フィルムに貼り合わせられるフィルムである。本発明の複層フィルムの一実施形態を図１に示す。複層フィルム１００は、前記の光学フィルム１０とマスキングフィルム２０とからなる。マスキングフィルムは、通常、粘着層３０と基材フィルム４０とからなるフィルムである。ここで、マスキングフィルム２０の基材フィルムの光学フィルム側のフィルム表面４０Ｕは下記式（１）、（２）を満たすことが好ましい。
Ｒａ＜０．０８μｍ    式（１）
Ｓｍ＞０．６ｍｍ      式（２）
ここで、Ｒａとは、算術平均粗さをいい、Ｓｍは、凹凸間の平均間隔をいい、光干渉式粗さ計で測定した。測定装置としては、ＮｅｗＶｉｅｗシリーズ（Ｚｙｇｏ社製）、Ｗｙｋｏシリーズ（日本ビーコ社製）、ＶｅｒｔＳｃａｎシリーズ（菱化システム社製）などが用いられる。Ｒａは、好ましくは０．０５μｍ以下、さらに好ましくは０．０２μｍ以下である。
Ｓｍは、好ましくは０．８ｍｍ以上、さらに好ましくは０．９ｍｍ以上である。Ｓｍの上限は、２．０ｍｍである。
【００３５】
マスキングフィルムの表面が式（１）、（２）を満たす場合に、脂環式構造含有重合体を含む光学フィルムと積層して、例えば長尺フィルムをロール状にして、ある程度の期間保存した場合にも、光学フィルムの前記画像鮮明性の数値を満たすことができる。そのため、その後、コーティング層を光学フィルム上に形成して、光学用途に使用した場合にも画像表示性の問題のない光学フィルムを得ることができる。なお、フィルムの保存期間には、特に制限はないが、通常半年以内と考えられる。なお、本発明において、長尺とは、フィルム又は積層体の幅方向に対し５倍程度以上の長さを有するものをいい、好ましくは１０倍以上の長さを有するものをいう。具体的にはロール状に巻回されて保管又は運搬される程度の長さを有するものをいう。
【００３６】
マスキングフィルムのヘイズは、６％以下であることが好ましく、より好ましくは４％、さらにより好ましくは１％である。ヘイズがこの数値以下であることによって、マスキングフィルムを積層したまま、コーティング層を形成し、そのままコーティング層の評価が可能になるという利点がある。
【００３７】
マスキングフィルムの基材フィルムの素材は、ポリエチレンテレフタレートフィルム、ポリオレフィン、ポリエステル、アクリル、トリアセチルセルロース等があるが、その中でも表面平滑性、耐熱性、透明性の観点から、ポリエステルが好ましい。ポリエステルは、特に限定されないが、ポリエチレンテレフタレート、ポリブチレンテレフタレート、ポリトリエチレンテレフタレートが好適に使用できる。
【００３８】
マスキングフィルムの粘着層は、コーティングにより粘着層を形成するものと、共押し出しにより、自己粘着層を形成するものがあるが、基材フィルムの選択肢を広げることが可能であるという観点から、コーティングにより粘着層を形成する方法が好ましい。
粘着剤としては、例えば、ゴム系粘着剤、アクリル系粘着剤、ポリビニルエーテル系粘着剤、ウレタン系粘着剤、シリコーン系粘着剤などを挙げることができる。なお、粘着剤は、１種類を単独で用いてもよく、２種類以上を任意の比率で組み合わせて用いてもよいそれらの中でも、耐熱性、生産性の観点からアクリル系粘着剤が好ましい。
【００３９】
マスキングフィルムの基材フィルムの厚みは、光学フィルムの厚み、要求品質により異なるが、好ましくは１０μｍ以上１００μｍ以下、より好ましくは１５μｍ以上５０μｍ以下である。基材フィルムの厚みが１００μｍより厚いと、光学フィルムと巻き取った際に、剥がれが生じたり、長尺のロールが巻き取れない問題がある。また１０μｍより薄いと、マスキングフィルムのロールの外観が乱れ、皺がよる等の問題がある。
【００４０】
粘着層の厚みは、好ましくは２．０μｍ以上２０．０μｍ以下、より好ましくは５．０μｍ以上１５．０μｍ以下である。粘着層の厚みが２０．０μｍより厚いと、光学フィルムと貼り合わせて剥がす際に、糊残りが発生しやすい問題、マスキングフィルムの繰り出し張力が高くなり、光学フィルムとの貼り合わせの際にしわや傷が生じやすくなる可能性がある。また、３．０μｍより薄いと、粘着力が低くなってマスキングフィルムの浮きや剥がれが発生する可能性がある。
【００４１】
マスキングフィルムの欠点数は、好ましくは５個／ｍ２以下、より好ましくは１個／ｍ２以下である。欠点の数がより大きいと、面状検査機を用いて、コーティング膜の異物検査を行う際、コーティング層の異物を正確にカウントしにくい。マスキングフィルムのヘイズは、好ましくは４．０％以下、より好ましくは３．０％以下である。マスキングフィルムのヘイズが高いと、面状検査機を用いて、コーティング膜の異物検査を行う際、コーティング層の異物を正確にカウントしにくい。
【００４２】
マスキングフィルムの粘着層側の面は、脂環式構造含有重合体を含むフィルムに接しており、粘着層と脂環式構造含有重合体を含む光学フィルムとの間に、長径が１００μｍ以上の異物が１個／ｍ２以下であることが好ましい。このような異物は、光学フィルムの凹凸構造から生じるものであり、所謂『エアがみ』が異物として検出される。
【００４３】
マスキングフィルムは、異物の混入を防ぐ目的や、巻き取りシワを抑制する目的で、粘着面にセパレーターを用いる構成で製造される場合がある。その場合、粘着面と、セパレーターの剥離力を軽くする目的や、剥離帯電を抑制する目的で、セパレーターへ離形処理を行うことが一般的である。離形剤としては、ポリジメチルシロキサンなどのシリコン系、フッ化アルキルなどのフッ素系、長鎖アルキルなどが用いられる。その中でも、離形性、加工性が良好である理由で、シリコン系が好適に用いられる。ただ、シリコン系の離形剤が、脂環式構造含有重合体を含む光学フィルム上に付着すると、その後のコーティング層を形成する際にムラとなる可能性がある。そのため、マスキングフィルムの表面のＳｉ量は、ある一定量以下であることが好ましい。マスキング表面のＳｉ量の測定方法は、Ｘ線光電子分光、蛍光X線で測定でき、Ｘ線光電子分光の測定では、１．０ａｔｍ％以下、蛍光X線の測定では、付着量０．３ｋｃｐｓ以下が好ましい。  
【００４４】
なお、本発明の脂環式構造を含有する光学フィルムに塗工されるコーティング層としては、ハードコート層、低屈折率層、帯電防止層、インデックスマッチング層等が例示でき、塗工液は、ディップ法、スプレー法、スライドコート法、バーコート法、ロールコーター法、ダイコーター法、グラビアコーター法、スクリーン印刷法等、公知の方法により塗工される。さらに、コーティング層との接着性を高める目的で、塗工前に脂環式構造含有重合体を含む光学フィルム上を表面処理を施してもよく、プラズマ処理、コロナ処理、アルカリ処理等の公知の方法が挙げられる。 脂環式構造含有重合体を含む光学フィルム上に形成されるコーティング層の平均厚みは、用途に応じて適宜選択されるが、通常０．０１μｍ以上３０μｍ以下である。
【００４５】
コーティング層の形成にあたり、光学フィルム表面
【実施例】
【００４６】
次に、実施例により本発明を更に詳細に説明する。本発明は下記の実施例に限定されるものではない。実施例及び比較例中の試験及び評価は以下の方法で行った。以下の説明において、量を表す「％」及び「部」は、別に断らない限り重量基準である。また、以下に説明する操作は、別に断らない限り、常温及び常圧の条件において行った。
【００４７】
（試験法、測定法）
〔画像鮮明性の測定方法〕
Ｇａｒｄｎｅｒ  ＷａｖｅＳｃａｎＩＩ（ＢＹＫ社製）を用いて、サンプルに対して入射角度６０°でＬＥＤ光を照射し、反射角度６０°で検出した強度のプロファイルから、画像鮮明性（ＤＯＩ）を算出した。測定方法は、ＡＳＴＭ  Ｅ４３０の規格に準拠した。
〔全光線透過率の測定方法〕
ヘイズメーターＮＤＨ−２０００（日本電色工業社製）を用いて測定した。測定方法は、ＪＩＳ  Ｋ７１３６の規格に準拠した。
【００４８】
〔ヘイズの測定方法〕
ヘイズメーターＮＤＨ−２０００（日本電色工業社製）を用いて測定した。測定方法は、ＪＩＳ  Ｋ７１３６の規格に準拠した。
【００４９】
〔表面粗さ〕
マスキングフィルムの表面粗さは、干渉式表面粗さ測定装置（ＮｅｗＶｉｅｗ７３００：Ｚｙｇｏ社製）を用いて、対物レンズ１．０倍の条件で、マスキングフィルムの光学フィルムに接触する側の表面（粘着面側）をＭＤ方向で測定し、算術平均粗さＲａ、Ｓｍを算出した。
【００５０】
（ハードコート層形成用組成物Ｈの調整方法）
五酸化アンチモンのメチルイソブチルケトンゾル（固形分濃度４０％、触媒化成社製）１００部に、ジペンタエリスリトールヘキサアクリレート８部、トリメチロールプロパントリアクリレート２部、光開始剤２−ヒドロキシ−２−メチルプロピオフェノン０．４部を混合し、紫外線硬化型のハードコート剤Ｈを得た。
【００５１】
〔実施例１〕
（複層フィルム１の製造）
脂環式構造含有重合体樹脂［日本ゼオン社製「ＺＥＯＮＯＲ１２１０」］のペレットを１００℃で５時間乾燥した。該ペレットを押出機に供給し、押出機内で溶融させ、ポリマーパイプ及びポリマーフィルターを経て、Ｔダイからキャスティングドラム上にシート状に押出し、冷却し、厚さ１００μｍ、幅９００ｍｍ、長さ６００ｍの長尺の未延伸フィルムを得た。
得られた未延伸フィルムを、斜め延伸装置で、延伸倍率２．５倍、延伸温度１３０℃、延伸張力３００Ｎ／ｍで、配向角が４５°になるように斜め延伸を行い、冷却ゾーンを通過後にフィルムの一方の面に、マスキングフィルム１（基材：ポリエチレンテレフタレート、厚さ３８μｍ、算術平均粗さＲａ０．０２μｍ、Ｓｍ０．９ｍｍ、ヘイズ３．０％、アクリル系粘着剤１（厚さ１２μｍ）、表面のＳｉ量は１．０ａｔｍ％以下）を貼り合わせた。その後フィルム端部をトリミングしながら巻き取って、厚さ４７μｍ（トータル厚み８３μｍ）、１３３０ｍｍ幅、１０００ｍのロール状の複層フィルム１を得た。得られた複層フィルム１のロールを２４時間保管後、マスキングフィルムと光学フィルムを剥離し、上述した方法で光学フィルムの表面を測定し、画像鮮明性が、９６．１で、全光線透過率が９１．３％、ヘイズが０．０３％であった。
【００５２】
複層フィルム１のマスキングフィルム面とは反対面に、５００Ｗ・ｍｉｎ／ｍ２の条件でコロナ処理を行い、ハードコート層形成組成物Ｈを乾燥膜厚１．０μｍになるように塗布し、８０℃、３分間の条件で乾燥した。乾燥後に塗膜面側から、高圧水銀ランプを用い、積算光量２５０ｍW／ｃｍ２となるように紫外線を照射し、塗膜を硬化させた後に、ロール状に巻き取って、１３３０ｍｍ幅、１０００ｍのロール状のハードコートフィルム１を得た。ハードコートフィルム１のマスキングフィルムとは反対面に対して、ナトリウムランプ（ＫＮＬ−３５Ｄ、株式会社ライテスト社製）と三波長蛍光灯を用いて、暗室で評価した。その結果、ナトリウムランプ、三波長蛍光灯で凹凸が確認できず、外観が良好であった。
【００５３】
〔実施例２〕
（複層フィルム２の製造）
延伸後のフィルムの一方の面に、マスキングフィルム２（基材：ポリエチレンテレフタレート、厚さ３８μｍ、算術平均粗さＲａ０．０６μｍ、Ｓｍが０．８５μｍ、ヘイズ３．２％、表面のＳｉ量は１．０ａｔｍ％以下）を貼り合わせた以外は、実施例１と同様にして、ロール状の複層フィルム２を得た。得られた複層フィルム２のロールを  実施例１と同様に保存後、マスキングフィルムと光学フィルムを剥離し、上述した方法で光学フィルムの表面を測定した。画像鮮明性が、９２．０で、全光線透過率が９１．０％、ヘイズが０．０８％であった。
さらに、実施例１と同様に、複層フィルム２のマスキングフィルム面とは反対面に、ハードコート層を形成し、ロール状のハードコートフィルム２を得た。ハードコートフィルム２の評価を行った結果、ナトリウムランプ、三波長蛍光灯で凹凸が確認できず、外観が良好であった。
〔比較例１〕
（複層フィルム３の製造） 
延伸後のフィルムの一方の面に、マスキングフィルム３（基材：ポリプロピレン、厚さ３８μｍ、算術平均粗さＲａ０．０９μｍ、Ｓｍが０．４８μｍ、ヘイズ４．５％）を貼り合わせた以外は、実施例１と同様にして、ロール状の複層フィルム３を得た。得られた複層フィルム３のロールを実施例１と同様に保存後、マスキングフィルムと光学フィルムを剥離し、上述した方法で光学フィルムの表面を測定した。画像鮮明性が、８４．６で、全光線透過率が９０．１％、ヘイズが０．０９％であった。
さらに、実施例１と同様に、複層フィルム３のマスキングフィルム面とは反対面に、ハードコート層を形成し、ロール状のハードコートフィルム３を得た。ハードコートフィルム３の評価を行った結果、ナトリウムランプ、三波長蛍光灯で凹凸が確認され、外観不良が見られた。 
【産業上の利用可能性】
【００５４】
本発明の脂環式構造含有重合体を含む光学フィルムは、コーティング層を積層した際にも凹凸形状が観察されにくく、画像表示装置に使用されるフィルムとして適用できる。さらに、前記光学フィルムの製造にあたり、本発明記載のマスキングフィルムは有用である。
【符号の説明】
【００５５】
１００  複層フィルム
１０  光学フィルム
２０  マスキングフィルム
３０  粘着層
４０  基材フィルム
６０  コーティング層
【図１】
2015125340.tif 000003